【手続補正書】
【提出日】平成29年2月21日(2017.2.21)
【手続補正１】
【補正対象書類名】特許請求の範囲
【補正対象項目名】全文
【補正方法】変更
【補正の内容】
【特許請求の範囲】
【請求項１】
酢酸ビニルに富む降伏応力乳化ポリマーを調製するプロセスであって、
ａ）約６５重量％〜約１００重量％（合計モノマー重量を基準にして）の酢酸ビニルと、少なくとも０．０１重量％（乾燥ポリマー重量を基準にして）の少なくとも２つの重合可能なエチレン系不飽和二重結合を有する少なくとも１つのポリアルケニルポリエーテルから選択される架橋モノマーとを含むモノマー組成物を用意する工程、
ｂ）重合を開始させるために十分な量の酸化剤および還元剤を含むフリーラジカルレドックス開始剤対の存在下、乳化重合条件下で該モノマー組成物を重合する工程であって、該酸化剤がクメンヒドロペルオキシド、第３級Ｃ４〜Ｃ６アルキルヒドロペルオキシド、およびこれらの混合物から選択される、工程
を含むプロセス。
【請求項２】
前記酸化剤がクメンヒドロペルオキシド、ｔ−ブチルヒドロペルオキシド、ｔ−アミルヒドロペルオキシド、およびこれらの組み合わせから選択される、請求項１に記載のプロセス。
【請求項３】
前記還元剤が、亜硫酸ナトリウムおよび亜硫酸アンモニウム；亜硫酸水素ナトリウムおよび亜硫酸水素アンモニウム；チオ硫酸ナトリウムおよびチオ硫酸アンモニウム；ヒドロ亜硫酸ナトリウムおよびヒドロ亜硫酸アンモニウム；硫化ナトリウムおよび硫化アンモニウム；硫化水素ナトリウムおよび硫化水素アンモニウム；ホルムアミジンスルフィン酸、ヒドロキシメタンスルホン酸、重亜硫酸アセトン、エタノールアミン、グリコール酸とその塩、グリオキシル酸水和物、アスコルビン酸とその塩、エリソルビン酸（イソアスコルビン酸）とその塩、乳酸とその塩、グリセリン酸とその塩、リンゴ酸とその塩、２−ヒドロキシ−２−スルフィナト酢酸とその塩、２−ヒドロキシ−２−スルホナト酢酸とその塩、酒石酸とその塩；およびこれらの混合物から選択される、前述の請求項のいずれかに記載のプロセス。
【請求項４】
前記少なくとも１つの架橋モノマーが、トリメチロールプロパンのポリアリルエーテル、ペンタエリスリトールのポリアリルエーテル、スクロースのポリアリルエーテルおよびこれらの混合物から選択される、前述の請求項のいずれかに記載のプロセス。
【請求項５】
前記モノマー混合物が、
ｉ）少なくとも１つのＣ１〜Ｃ２２アルキル（メタ）アクリレート；
ｉｉ）少なくとも１つのＮ−ビニルアミド；
ｉｉｉ）少なくとも１つの、２〜２２個の炭素原子を有するアシル部分を含む脂肪族カルボン酸のビニルエステル（酢酸ビニル以外）；
ｉｖ）少なくとも１つのヒドロキシ（Ｃ１〜Ｃ５）アルキル（メタ）アクリレート；
ｖｉ）少なくとも１つの会合性モノマー；
ｖｉｉ）少なくとも１つの半疎水性モノマー；および
ｖｉｉｉ）モノマーｉ）、ｉｉ）、ｉｉｉ）、ｉｖ）、ｖ）、ｖｉ）、およびｖｉｉ）の混合物、から選択される、
一態様では約１〜３５重量％、別の態様では約３〜約３０重量％、さらなる態様では約５〜約２０重量％、約１０〜約１５のフリーラジカル重合性モノマーをさらに含む、前述の請求項のいずれかに記載のプロセス。
【請求項６】
前記少なくとも１つのＣ１〜Ｃ２２アルキル（メタ）アクリレートが、メチル（メタ）アクリレート、エチル（メタ）アクリレート  ブチル（メタ）アクリレート、ｓｅｃ−ブチル（メタ）アクリレート、イソブチル（メタ）アクリレート、ヘキシル（メタ）アクリレート、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレート、およびこれらの混合物から選択される、前述の請求項のいずれかに記載のプロセス。
【請求項７】
前記Ｎ−ビニルアミドが、Ｎ−ビニルホルムアミド，Ｎ−メチル−Ｎ−ビニルホルムアミド、Ｎ−（ヒドロキシメチル）−Ｎ−ビニルホルムアミド、Ｎ−ビニルアセトアミド、Ｎ−ビニルメチルアセトアミド、Ｎ−（ヒドロキシメチル）−Ｎ−ビニルアセトアミド、およびこれらの混合物から選択されるビニルアミドから選択され；前記Ｎ−ビニルラクタムが、Ｎ−ビニル−２−ピロリジノン、Ｎ−（１−メチルビニル）ピロリジノン、Ｎ−ビニル−２−ピペリドン、Ｎ−ビニル−２−カプロラクタム、Ｎ−ビニル−５−メチルピロリジノン、Ｎ−ビニル−３，３−ジメチルピロリジノン、Ｎ−ビニル−５−エチルピロリジノンおよびＮ−ビニル−６−メチルピペリドン、およびこれらの混合物から選択される、前述の請求項のいずれかに記載のプロセス。
【請求項８】
前記少なくとも１つの、２〜２２個の炭素原子を有するアシル部分を含む脂肪族カルボン酸のビニルエステルが、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、ステアリン酸ビニルおよびこれらの混合物から選択される、前述の請求項のいずれかに記載のプロセス。
【請求項９】
前記Ｃ１〜Ｃ５ヒドロキシアルキル（メタ）アクリレートモノマーが、２−ヒドロキシエチル（メタ）アクリレート、３−ヒドロキシプロピル（メタ）アクリレート、４−ヒドロキシブチル（メタ）アクリレート、およびこれらの混合物から選択される、前述の請求項のいずれかに記載のプロセス。
【請求項１０】
前記少なくとも１つの会合性モノマーが、（ｉ）重合可能なエチレン系不飽和末端基部分、（ｉｉ）ポリオキシアルキレン中央部分、および（ｉｉｉ）７〜３０個の炭素原子を含む疎水性末端基部分を含む、前述の請求項のいずれかに記載のプロセス。
【請求項１１】
前記少なくとも１つの会合性モノマーが、式ＶＩＩおよび／またはＶＩＩＡ：
【化２１】
2016521290.tif 000001
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；１〜５個の炭素原子を含む二価のアルキレン基であり；Ａｒは二価アリーレン（例えば、フェニレン）であり；Ｅは、Ｈまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびこれらの組合せから選択される二価アルキレン部分であり；ｎは一態様では約２〜約１５０、別の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ７〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、炭素環式アルキル基、アリール基、フェニル基は、メチル基、ヒドロキシル基、アルコキシ基、ベンジル基、スチリル基およびハロゲン基から選択される群から選択される１つまたは１つより多くの置換基を任意選択で含む）で表されるか、あるいは、
前記少なくとも１つの会合性モノマーが、式ＶＩＩＢ：
【化２２】
2016521290.tif 000002
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは約１０〜約６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝アルキル、Ｃ７〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基、スチリル基およびハロゲン基からなる群から選択される１つまたは１つより多くの置換基を任意選択で含む）で表される、前述の請求項のいずれかに記載のプロセス。
【請求項１２】
前記少なくとも１つの半疎水性モノマーが、（ｉ）重合可能なエチレン系不飽和末端基部分、（ｉｉ）ポリオキシアルキレン中央部分、および（ｉｉｉ）水素または１〜４個の炭素原子を含むアルキル基から選択される末端基部分を含む、前述の請求項のいずれかに記載のプロセス。
【請求項１３】
前記モノマー組成物が、
ａ）約７０〜約１００重量％の酢酸ビニル；
ｂ）一態様では約０〜約３０重量％、別の態様では約５〜約２５重量％、さらなる態様では約１０〜約１５重量％（合計モノマー重量を基準にして）の少なくとも１つのＣ１〜Ｃ２２アルキル（メタ）アクリレート；
ｃ）一態様では約０〜約２５重量％、別の態様では約５〜約２０重量％、さらなる態様では約１０〜約１５の少なくとも１つのＮ−ビニルラクタム；
ｄ）一態様では約０〜約２５重量％、別の態様では約５〜約２０重量％、さらなる態様では約１０〜約１５の、少なくとも１つの、２〜２２個の炭素原子を有するアシル部分を含む脂肪族カルボン酸のビニルエステルであって、ａ）〜ｄ）のモノマーのすべての重量％が合計モノマーの重量を基準にしている脂肪族カルボン酸のビニルエステル；および
ｅ）約０〜約１重量％、別の態様では約０．０１〜約０．７５重量％、また別の態様では約０．１〜約０．５重量％、さらなる態様では、約０．１５〜約０．３重量％（ポリマーの合計乾燥重量を基準にして）の、トリメチロールプロパンのポリアリルエーテル、ペンタエリスリトールのポリアリルエーテル、スクロースのポリアリルエーテル、およびこれらの混合物から選択される少なくとも１つの架橋モノマー、
を含む、前述の請求項のいずれかに記載のプロセス。
【請求項１４】
約６〜約２５重量％の少なくとも１つのアニオン性界面活性剤（活性物質）を含む組成物を含む水性界面活性剤の降伏応力を高める方法であって、前記方法は、該界面活性剤組成物に、一態様では約０．５〜約５重量％、別の態様では約１〜約４重量％、さらなる態様では約２．５〜約３重量％（ポリマー固形物として）の前述の請求項のいずれかに記載のプロセスにより調製される降伏応力ポリマーを添加する工程を含む方法。
【請求項１５】
前記降伏応力が少なくとも０．１Ｐａである、請求項１４に記載の方法。
【請求項１６】
前記界面活性剤含有組成物が、両性界面活性剤、非イオン性界面活性剤、およびこれらの混合物をさらに含む、請求項１４または１５に記載の方法。
【請求項１７】
前記組成物が、不溶性物質、粒子状物質、またはこれらの組み合わせをさらに含む、請求項１５または１６に記載の方法。
【手続補正２】
【補正対象書類名】明細書
【補正対象項目名】００１９
【補正方法】変更
【補正の内容】
【００１９】
一実施形態において、例えば、以下の項目が提供される。
（項目１）
酢酸ビニルに富む降伏応力乳化ポリマーを調製するプロセスであって、
ａ）約６５重量％〜約１００重量％（合計モノマー重量を基準にして）の酢酸ビニルと、少なくとも０．０１重量％（乾燥ポリマー重量を基準にして）の少なくとも２つの重合可能なエチレン系不飽和二重結合を有する少なくとも１つのポリアルケニルポリエーテルから選択される架橋モノマーとを含むモノマー組成物を用意する工程、
ｂ）重合を開始させるために十分な量の酸化剤および還元剤を含むフリーラジカルレドックス開始剤対の存在下、乳化重合条件下で該モノマー組成物を重合する工程であって、該酸化剤がクメンヒドロペルオキシド、第３級Ｃ４〜Ｃ６アルキルヒドロペルオキシド、およびこれらの混合物から選択される、工程
を含むプロセス。
（項目２）
前記酸化剤がクメンヒドロペルオキシド、ｔ−ブチルヒドロペルオキシド、ｔ−アミルヒドロペルオキシド、およびこれらの組み合わせから選択される、項目１に記載のプロセス。
（項目３）
前記還元剤が、亜硫酸ナトリウムおよび亜硫酸アンモニウム；亜硫酸水素ナトリウムおよび亜硫酸水素アンモニウム；チオ硫酸ナトリウムおよびチオ硫酸アンモニウム；ヒドロ亜硫酸ナトリウムおよびヒドロ亜硫酸アンモニウム；硫化ナトリウムおよび硫化アンモニウム；硫化水素ナトリウムおよび硫化水素アンモニウム；ホルムアミジンスルフィン酸、ヒドロキシメタンスルホン酸、重亜硫酸アセトン、エタノールアミン、グリコール酸とその塩、グリオキシル酸水和物、アスコルビン酸とその塩、エリソルビン酸（イソアスコルビン酸）とその塩、乳酸とその塩、グリセリン酸とその塩、リンゴ酸とその塩、２−ヒドロキシ−２−スルフィナト酢酸とその塩、２−ヒドロキシ−２−スルホナト酢酸とその塩、酒石酸とその塩；およびこれらの混合物から選択される、前述の項目のいずれかに記載のプロセス。
（項目４）
前記還元剤が、エリソルビン酸、２−ヒドロキシ−２−スルフィナト酢酸のナトリウム塩、２−ヒドロキシ−２−スルホナト酢酸のナトリウム塩、亜硫酸ナトリウム、およびこれらの組み合わせから選択される、前述の項目のいずれかに記載のプロセス。
（項目５）
前記少なくとも１つの架橋モノマーが、トリメチロールプロパンのポリアリルエーテル、ペンタエリスリトールのポリアリルエーテル、スクロースのポリアリルエーテルおよびこれらの混合物から選択される、前述の項目のいずれかに記載のプロセス。
（項目６）
前記少なくとも１つの架橋モノマーが、ペンタエリスリトールジアリルエーテル、ペンタエリスリトールトリアリルエーテル、ペンタエリスリトールテトラアリルエーテルおよびこれらの混合物から選択される、前述の項目のいずれかに記載のプロセス。
（項目７）
前記モノマー混合物が、
ｉ）少なくとも１つのＣ１〜Ｃ２２アルキル（メタ）アクリレート；
ｉｉ）少なくとも１つのＮ−ビニルアミド；
ｉｉｉ）２〜２２個の炭素原子を有するアシル部分を含む脂肪族カルボン酸の少なくとも１つのビニルエステル（酢酸ビニル以外の）；
ｉｖ）少なくとも１つのヒドロキシ（Ｃ１〜Ｃ５）アルキル（メタ）アクリレート；
ｖｉ）少なくとも１つの会合性モノマー；
ｖｉｉ）少なくとも１つの半疎水性モノマー；および
ｖｉｉｉ）モノマーｉ）、ｉｉ）、ｉｉｉ）、ｉｖ）、ｖ）、ｖｉ）、およびｖｉｉ）の混合物、から選択される、
一態様では約１〜３５重量％、別の態様では約３〜約３０重量％、さらなる態様では約５〜約２０重量％、約１０〜約１５のフリーラジカル重合性モノマーをさらに含む、前述の項目のいずれかに記載のプロセス。
（項目８）
前記少なくとも１つのＣ１〜Ｃ２２アルキル（メタ）アクリレートが、メチル（メタ）アクリレート、エチル（メタ）アクリレート  ブチル（メタ）アクリレート、ｓｅｃ−ブチル（メタ）アクリレート、イソブチル（メタ）アクリレート、ヘキシル（メタ）アクリレート、ヘプチル（メタ）アクリレート、オクチル（メタ）アクリレート、２−エチルヘキシル（メタ）アクリレート、デシル（メタ）アクリレート、イソデシル（メタ）アクリレート、ラウリル（メタ）アクリレート、テトラデシル（メタ）アクリレート、ヘキサデシル（メタ）アクリレート、ステアリル（メタ）アクリレート、ベヘニル（メタ）アクリレート、およびこれらの混合物から選択される、前述の項目のいずれかに記載のプロセス。
（項目９）
前記Ｎ−ビニルアミドが、Ｎ−ビニルホルムアミド，Ｎ−メチル−Ｎ−ビニルホルムアミド、Ｎ−（ヒドロキシメチル）−Ｎ−ビニルホルムアミド、Ｎ−ビニルアセトアミド、Ｎ−ビニルメチルアセトアミド、Ｎ−（ヒドロキシメチル）−Ｎ−ビニルアセトアミド、およびこれらの混合物から選択されるビニルアミドから選択され；前記Ｎ−ビニルラクタムが、Ｎ−ビニル−２−ピロリジノン、Ｎ−（１−メチルビニル）ピロリジノン、Ｎ−ビニル−２−ピペリドン、Ｎ−ビニル−２−カプロラクタム、Ｎ−ビニル−５−メチルピロリジノン、Ｎ−ビニル−３，３−ジメチルピロリジノン、Ｎ−ビニル−５−エチルピロリジノンおよびＮ−ビニル−６−メチルピペリドン、およびこれらの混合物から選択される、前述の項目のいずれかに記載のプロセス。
（項目１０）
前記少なくとも１つの２〜２２個の炭素原子を有するアシル部分を含む脂肪族カルボン酸のビニルエステルが、酢酸ビニル、プロピオン酸ビニル、酪酸ビニル、イソ酪酸ビニル、吉草酸ビニル、ヘキサン酸ビニル、２−メチルヘキサン酸ビニル、２−エチルヘキサン酸ビニル、イソオクタン酸ビニル、ノナン酸ビニル、ネオデカン酸ビニル、デカン酸ビニル、バーサチック酸ビニル、ラウリン酸ビニル、パルミチン酸ビニル、ステアリン酸ビニルおよびこれらの混合物から選択される、前述の項目のいずれかに記載のプロセス。
（項目１１）
前記Ｃ１〜Ｃ５ヒドロキシアルキル（メタ）アクリレートモノマーが、２−ヒドロキシエチル（メタ）アクリレート、３−ヒドロキシプロピル（メタ）アクリレート、４−ヒドロキシブチル（メタ）アクリレート、およびこれらの混合物から選択される、前述の項目のいずれかに記載のプロセス。
（項目１２）
前記少なくとも１つの会合性モノマーが、（ｉ）重合可能なエチレン系不飽和末端基部分、（ｉｉ）ポリオキシアルキレン中央部分、および（ｉｉｉ）７〜３０個の炭素原子を含む疎水性末端基部分を含む、前述の項目のいずれかに記載のプロセス。
（項目１３）
前記少なくとも１つの会合性モノマーが、式ＶＩＩおよび／またはＶＩＩＡ：
【化２１】
2016521290.tif 000003
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；１〜５個の炭素原子を含む二価のアルキレン基であり；Ａｒは二価アリーレン（例えば、フェニレン）であり；Ｅは、Ｈまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；Ｄはビニルまたはアリル部分を表し；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびこれらの組合せから選択される二価アルキレン部分であり；ｎは一態様では約２〜約１５０、別の態様では約１０〜約１２０、さらなる態様では約１５〜約６０の範囲の整数であり；Ｙは−Ｒ１５Ｏ−、−Ｒ１５ＮＨ−、−Ｃ（Ｏ）−、−Ｃ（Ｏ）ＮＨ−、−Ｒ１５ＮＨＣ（Ｏ）ＮＨ−、または−Ｃ（Ｏ）ＮＨＣ（Ｏ）−であり；Ｒ１６は、Ｃ８〜Ｃ３０直鎖アルキル、Ｃ８〜Ｃ３０分枝アルキル、Ｃ７〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、炭素環式アルキル基、アリール基、フェニル基は、メチル基、ヒドロキシル基、アルコキシ基、ベンジル基、スチリル基およびハロゲン基から選択される群から選択される１つまたは１つより多くの置換基を任意選択で含む）で表される、前述の項目のいずれかに記載のプロセス。
（項目１４）
前記少なくとも１つの会合性モノマーが、式ＶＩＩＢ：
【化２２】
2016521290.tif 000004
（式中、Ｒ１４は水素またはメチルであり；Ｒ１５は、Ｃ２Ｈ４、Ｃ３Ｈ６およびＣ４Ｈ８から独立に選択される二価アルキレン部分であり、ｎは約１０〜約６０の範囲の整数を表し、（Ｒ１５−Ｏ）はランダムまたはブロック構成で配置されていてよく；Ｒ１６は、Ｃ８〜Ｃ３０直鎖アルキル、Ｃ８〜Ｃ３０分枝アルキル、Ｃ７〜Ｃ３０炭素環式アルキル、Ｃ２〜Ｃ３０アルキル置換フェニル、アラルキル置換フェニルおよびアリール置換Ｃ２〜Ｃ３０アルキルから選択される置換または非置換アルキルであり；Ｒ１６のアルキル基、アリール基、フェニル基は、ヒドロキシル基、アルコキシル基、ベンジル基、スチリル基およびハロゲン基からなる群から選択される１つまたは１つより多くの置換基を任意選択で含む）で表される、前述の項目のいずれかに記載のプロセス。
（項目１５）
前記少なくとも１つの半疎水性モノマーが、（ｉ）重合可能なエチレン系不飽和末端基部分、（ｉｉ）ポリオキシアルキレン中央部分、および（ｉｉｉ）水素または１〜４個の炭素原子を含むアルキル基から選択される末端基部分を含む、前述の項目のいずれかに記載のプロセス。
（項目１６）
前記少なくとも１つの半疎水性モノマーが、式ＶＩＩＩおよびＩＸ：
【化２３】
2016521290.tif 000005
（式中、Ｒ１４は水素またはメチルであり；Ａは、−ＣＨ２Ｃ（Ｏ）Ｏ−、−Ｃ（Ｏ）Ｏ−、−Ｏ−、−ＣＨ２Ｏ−、−ＮＨＣ（Ｏ）ＮＨ−、−Ｃ（Ｏ）ＮＨ−、−Ａｒ−（ＣＥ２）ｚ−ＮＨＣ（Ｏ）Ｏ−、−Ａｒ−（ＣＥ２）ｚ−ＮＨＣ（Ｏ）ＮＨ−、または−ＣＨ２ＣＨ２ＮＨＣ（Ｏ）−であり；Ａｒは二価アリーレン（例えば、フェニレン）であり；ＥはＨまたはメチルであり；ｚは０または１であり；ｋは約０〜約３０の範囲の整数であり、ｍは０または１であり、ただし、ｋが０である場合、ｍは０であり、ｋが１〜約３０の範囲である場合、ｍは１であり；（Ｒ１５−Ｏ）ｎはポリオキシアルキレン部分であり、これはＣ２〜Ｃ４オキシアルキレン単位のホモポリマー、ランダムコポリマーまたはブロックコポリマーであってよく、Ｒ１５はＣ２Ｈ４、Ｃ３Ｈ６またはＣ４Ｈ８およびこれらの組合せから選択される二価アルキレン部分であり；ｎは一態様では約２〜約１５０、別の態様では約５〜約１２０、さらなる態様では約１０〜約６０、またさらなる態様では約１５〜約３０の範囲の整数であり；Ｒ１７は水素および直鎖または分枝Ｃ１〜Ｃ４アルキル基から選択され；およびＤはビニルまたはアリル部分を表す）により表される少なくとも１つのモノマーから選択される、前述の項目のいずれかに記載のプロセス。
（項目１７）
前記少なくとも１つの半疎水性モノマーが、式ＶＩＩＩＡおよびＶＩＩＩＢ：
ＣＨ２＝Ｃ（Ｒ１４）Ｃ（Ｏ）Ｏ−（Ｃ２Ｈ４Ｏ）ａ（Ｃ３Ｈ６Ｏ）ｂ−Ｈ      ＶＩＩＩＡ
ＣＨ２＝Ｃ（Ｒ１４）Ｃ（Ｏ）Ｏ−（Ｃ２Ｈ４Ｏ）ａ（Ｃ３Ｈ６Ｏ）ｂ−ＣＨ３    ＶＩＩＩＢ
（式中、Ｒ１４は水素またはメチルであり、「ａ」は、一態様では０または２〜約１２０、別の態様では約５〜約４５、さらなる態様では約１０〜約２５の範囲の整数であり、「ｂ」は、一態様では約０または２〜約１２０、別の態様では約５〜約４５、さらなる態様では約１０〜約２５の範囲の整数であり、ただし、「ａ」と「ｂ」が同時に０であることはない）により表される少なくとも１つのモノマーから選択される、前述の項目のいずれかに記載のプロセス。
（項目１８）
前記少なくとも１つの会合性モノマーが、ラウリルポリエトキシ化（メタ）アクリレート（ＬＥＭ）、セチルポリエトキシ化（メタ）アクリレート（ＣＥＭ）、セテアリルポリエトキシ化（メタ）アクリレート（ＣＳＥＭ）、ステアリルポリエトキシ化（メタ）アクリレート、アラキジルポリエトキシ化（メタ）アクリレート、ベヘニルポリエトキシ化（メタ）アクリレート（ＢＥＭ）、セロチルポリエトキシ化（メタ）アクリレート、モンタニルポリエトキシ化（メタ）アクリレート、メリシルポリエトキシ化（メタ）アクリレート、フェニルポリエトキシ化（メタ）アクリレート、ノニルフェニルポリエトキシ化（メタ）アクリレート、ω−トリスチリルフェニルポリオキシエチレン（メタ）アクリレート（これらのモノマーのポリエトキシ化部分は、一態様では約２〜約１５０のエチレンオキシド単位、別の態様では約５〜約１２０のエチレンオキシド単位、さらなる態様では約１０〜約６０のエチレンオキシド単位、またさらなる態様では約１５〜約３０のエチレンオキシド単位を含む）；オクチルオキシポリエチレングリコールポリプロピレングリコール（メタ）アクリレート、フェノキシポリエチレングリコールポリプロピレングリコール（メタ）アクリレート、およびノニルフェノキシポリエチレングリコールポリプロピレングリコール（メタ）アクリレート（これらのモノマーのポリエトキシ化および／またはポリプロポキシ化部分は独立に一態様では０または２〜約１２０、別の態様では約５〜約４５、さらなる態様では約１０〜約２５を含む）、およびこれらの混合物）から選択される、前述の項目のいずれかに記載のプロセス。
（項目１９）
前記少なくとも１つの半疎水性モノマーが、ポリエチレングリコール（メタ）アクリレート、ポリプロピレングリコール（メタ）アクリレート、ポリエチレングリコールポリプロピレングリコールメタクリレートまたはメトキシポリエチレングリコール（メタ）アクリレート（これらのモノマーのポリエトキシ化および／またはポリプロポキシ化部分は独立に一態様では０または２〜約１２０、別の態様では約５〜約４５、さらなる態様では約１０〜約２５を含む）、およびこれらの混合物から選択される、前述の項目のいずれかに記載のプロセス。
（項目２０）
前記少なくとも１つの半疎水性モノマーが、式：
ＣＨ２＝ＣＨ−Ｏ（ＣＨ２）４Ｏ（Ｃ３Ｈ６Ｏ）４（Ｃ２Ｈ４Ｏ）１０Ｈ；
ＣＨ２＝ＣＨ−Ｏ（ＣＨ２）４Ｏ（Ｃ３Ｈ６Ｏ）４（Ｃ２Ｈ４Ｏ）２０Ｈ；
ＣＨ２＝ＣＨ−Ｏ（ＣＨ２）４Ｏ（Ｃ３Ｈ６Ｏ）４（Ｃ２Ｈ４Ｏ）３０Ｈ；
ＣＨ２＝ＣＨＣＨ２Ｏ（Ｃ３Ｈ６Ｏ）４（Ｃ２Ｈ４Ｏ）１０Ｈ；
ＣＨ２＝ＣＨＣＨ２Ｏ（Ｃ３Ｈ６Ｏ）４（Ｃ２Ｈ４Ｏ）２０Ｈ；
ＣＨ２＝ＣＨＣＨ２Ｏ（Ｃ３Ｈ６Ｏ）４（Ｃ２Ｈ４Ｏ）３０Ｈ；および
ＣＨ２＝ＣＨＣＨ２Ｏ（Ｃ３Ｈ６Ｏ）５（Ｃ２Ｈ４Ｏ）５Ｈ、
を有する化合物から選択される、前述の項目のいずれかに記載のプロセス。
（項目２１）
前記モノマー組成物が、
ａ）約７０〜約１００重量％の酢酸ビニル；
ｂ）一態様では約０〜約３０重量％、別の態様では約５〜約２５重量％、さらなる態様では約１０〜約１５重量％（合計モノマー重量を基準にして）の少なくとも１つのＣ１〜Ｃ２２アルキル（メタ）アクリレート；
ｃ）一態様では約０〜約２５重量％、別の態様では約５〜約２０重量％、さらなる態様では約１０〜約１５の少なくとも１つのＮ−ビニルラクタム；
ｄ）一態様では約０〜約２５重量％、別の態様では約５〜約２０重量％、さらなる態様では約１０〜約１５の少なくとも１つの２〜２２個の炭素原子を有するアシル部分を含む脂肪族カルボン酸のビニルエステルであって、ａ）〜ｄ）のモノマーのすべての重量％が合計モノマーの重量を基準にしている脂肪族カルボン酸のビニルエステル；および
ｅ）約０〜約１重量％、別の態様では約０．０１〜約０．７５重量％、また別の態様では約０．１〜約０．５重量％、さらなる態様では、約０．１５〜約０．３重量％（ポリマーの合計乾燥重量を基準にして）の、トリメチロールプロパンのポリアリルエーテル、ペンタエリスリトールのポリアリルエーテル、スクロースのポリアリルエーテル、およびこれらの混合物から選択される少なくとも１つの架橋モノマー、
を含む、前述の項目のいずれかに記載のプロセス。
（項目２２）
前記少なくとも１つの架橋モノマーが、ペンタエリスリトールジアリルエーテル、ペンタエリスリトールトリアリルエーテル、ペンタエリスリトールテトラアリルエーテルおよびこれらの混合物から選択される、前述の項目のいずれかに記載のプロセス。
（項目２３）
前記少なくとも１つの架橋モノマーが、平均で約３個の架橋可能な不飽和部分を含む、前述の項目のいずれかに記載のプロセス。
（項目２４）
追加量の前記フリーラジカルレドックス開始剤対が、重合反応の開始後に重合モノマー組成物に添加される、前述の項目のいずれかに記載のプロセス。
（項目２５）
約６〜約２５重量％の少なくとも１つのアニオン性界面活性剤（活性物質）を含む組成物を含む水性界面活性剤の降伏応力を高める方法であって、前記方法は、該界面活性剤組成物に、一態様では約０．５〜約５重量％、別の態様では約１〜約４重量％、さらなる態様では約２．５〜約３重量％（ポリマー固形物として）の前述の項目のいずれかに記載のプロセスにより調製される降伏応力ポリマーを添加する工程を含む方法。
（項目２６）
前記降伏応力が少なくとも０．１Ｐａである、項目２５に記載の方法。
（項目２７）
前記界面活性剤含有組成物が、両性界面活性剤、非イオン性界面活性剤、およびこれらの混合物をさらに含む、項目２５または２６に記載の方法。
（項目２８）
少なくとも１つのアニオン性界面活性剤がエトキシ化されている、項目２５〜２７に記載の方法。
（項目２９）
少なくとも１つのアニオン性界面活性剤が、平均で１〜３モルのエトキシ化を含む、項目２５〜２８に記載の方法。
（項目３０）
少なくとも１つのアニオン性界面活性剤が、平均で１〜２モルのエトキシ化を含む、項目２５〜２９に記載の方法。
（項目３１）
界面活性剤の濃度が、全組成物の重量を基準にして、約６〜約２０重量％（活性物質）の範囲である、項目２５〜３０に記載の方法。
（項目３２）
両性界面活性剤に対するアニオン性界面活性剤（活性物質）の比が、一態様では１０：１〜約２：１、別の態様では９：１、８：１、７：１  ６：１、５：１、４．５：１、４：１または３：１である、項目２５〜３１に記載の方法。
（項目３３）
前記組成物の前記降伏応力が、一態様では少なくとも０．５Ｐａ、別の態様では少なくとも１Ｐａである、項目２５〜３２に記載の方法。
（項目３４）
前記組成物が、０．５〜１．５ｍｍの大きさのビーズを２３℃で少なくとも４週間懸濁させることができ、ビーズ材料と水の比重差が±０．０１〜０．５である、項目２５〜３３に記載の方法。
（項目３５）
前記組成物が、０．５〜３００μｍの大きさのマイクロカプセルを２３℃で少なくとも４週間懸濁させることができ、マイクロカプセルビーズと水の比重差が±０．２〜０．５である、項目２５〜３４に記載の方法。
（項目３６）
前記降伏応力が、ｐＨ２〜１４の範囲で実質的にｐＨから独立している、項目２５〜３５に記載の方法。
（項目３７）
前記降伏応力が、ｐＨ３〜１０の範囲で実質的にｐＨから独立している、項目２５〜３６に記載の方法。
（項目３８）
前記組成物が、不溶性物質、粒子状物質、またはこれらの組み合わせをさらに含む、項目２５〜３７に記載の方法。
（項目３９）
前記粒子状物質が、雲母、被覆雲母、顔料、角質除去剤、フケ防止剤、粘土、膨潤性粘土、ラポナイト、マイクロスポンジ、化粧品用ビーズ、化粧品用マイクロカプセル、フレークまたはこれらの混合物から選択される、項目２５〜３８に記載の方法。
（項目４０）
前記粒子状物質が、砂、焼結ボーキサイト、ガラス玉、セラミック材料、ポリスチレンビーズまたはこれらの混合物から選択される、項目２５〜３９に記載の方法。
（項目４１）
前記不溶性物質が、気泡、リポソーム、シリコーンまたはこれらの混合物から選択される、項目２５〜４０に記載の方法。
（項目４２）
前記降伏応力が、一態様では少なくとも０．１Ｐａ、別の態様では少なくとも１、さらに別の態様では少なくとも３、さらなる態様では少なくとも５、追加の態様では少なくとも１０（１Ｈｚ〜０．００１Ｈｚの範囲の周波数で）である、項目２５〜４１に記載の方法。
（項目４３）
前記濁度が、一態様では濁度値≦１００ＮＴＵ、別の態様では濁度値≦７５ＮＴＵ、さらに別の態様では濁度値≦５０ＮＴＵ、さらなる態様では濁度値≦３０ＮＴＵ、濁度値≦１５ＮＴＵ、追加の態様では濁度値≦１０ＮＴＵである、項目２５〜４２に記載の方法。
本発明のいくつかの実施形態は、降伏応力特性を有する水性乳化ポリマーおよび水性乳化ポリマーの調製方法に関する。